(57)【要約】【課題】  本発明は、繰り返し使用しても二酸化炭素の吸収・放出能の高い炭酸ガス吸収材、炭酸ガス分離方法、炭酸ガス分離装置を提供することを目的とする。【解決手段】  リチウムシリケート粒子中に、棒状のチタン含有酸化物粒子を分散させることで、炭酸ガス吸収・放出の繰返し特性が向上する。【選択図】  なし【特許請求の範囲】
【請求項１】
リチウムシリケート粒子と、棒状のチタン含有酸化物粒子とを含有することを特徴とする炭酸ガス吸収材。
【請求項２】
前記リチウムシリケート及び前記チタン含有酸化物粒子の総量に対する前記チタン含有酸化物流離の量は、４０重量％以下であることを特徴とする請求項１記載の炭酸ガス吸収材。
【請求項３】
前記チタン含有酸化物粒子は、チタン酸カリウムであることを特徴とする請求項１記載の炭酸ガス吸収材。
【請求項４】
炭酸ガスを含む気体に炭酸ガス吸収材を接触させて、前記気体中の炭酸ガスを分離する炭酸ガスの分離方法において、
前記炭酸ガス吸収材は、リチウムシリケートおよび棒状のチタン含有酸化物粒子を含有することを特徴とする炭酸ガスの分離方法。
【請求項５】
炭酸ガス導入口および生成ガス排出口を有する反応容器と、
前記反応容器に収納され、リチウムシリケートおよび棒状のチタン含有酸化物粒子を含有する炭酸ガス吸収材とを具備することを特徴とする炭酸ガス分離装置。
【発明の詳細な説明】
【技術分野】
【０００１】
本発明は、炭酸ガス吸収材、炭酸ガス分離方法及び炭酸ガス分離装置に関する。
【背景技術】
【０００２】
近年、火力発電所などの燃焼機関から放出される二酸化炭素を高濃度で抽出して有効利用する試みが為されており、それに伴い高温下で二酸化炭素を選択的に吸収し、吸収した二酸化炭素を放出する炭酸ガス吸収材の開発が進んでいる。
【０００３】
このような炭酸ガス吸収材としては、例えば、リチウムジルコネート、リチウムシリケート、リチウムチタネートなどのリチウム複合酸化物が知られている（例えば引用文献１）。特に、リチウムシリケートは、他のリチウム複合酸化物と比較して二酸化炭素の吸収能に優れている（引用文献２）。これらの炭酸ガス吸収材は、５００℃前後の温度域で二酸化炭素を吸収し、吸収後の炭酸ガス吸収材を８００℃程度以上に加熱することで吸収した炭酸ガスを放出する特性をもっている。また、二酸化炭素を放出した後の炭酸ガス吸収材は、再び二酸化炭素を吸収することが可能なため、繰返し炭酸ガス吸収材として使用することができる。
【０００４】
しかしながらこれらの炭酸ガス吸収材は、二酸化炭素の吸収・放出を繰返すと、二酸化炭素の吸収速度、放出速度が低下していくという問題が生じることが分かった。
【特許文献１】特開平１１−９０２１９号公報
【特許文献２】特開２０００−２６２８９０公報
【発明の開示】
【発明が解決しようとする課題】
【０００５】
上述したように、従来の炭酸ガス吸収材は、二酸化炭素の吸収・放出を繰返すと、二酸化炭素の吸収速度、放出速度が低下するという問題があった。
【０００６】
本発明は、上述した問題に鑑み、繰り返し使用しても二酸化炭素の吸収・放出能の高い炭酸ガス吸収材、炭酸ガス分離方法、炭酸ガス分離装置を提供することを目的とする。
【課題を解決するための手段】
【０００７】
本発明の炭酸ガス吸収材は、リチウムシリケート粒子と、棒状のチタン含有酸化物粒子とを含有することを特徴とする。
【０００８】
前記リチウムシリケート及び前記チタン含有酸化物粒子の総量に対する前記チタン含有酸化物流離の量は、４０重量％以下であることが好ましい。
【０００９】
前記チタン含有酸化物粒子は、チタン酸カリウムであることを特徴とする請求項１記載の炭酸ガス吸収材。
【００１０】
本発明の炭酸ガスの分離方法は、炭酸ガスを含む気体に炭酸ガス吸収材を接触させて、前記気体中の炭酸ガスを分離する炭酸ガスの分離方法において、前記炭酸ガス吸収材は、リチウムシリケートおよび棒状のチタン含有酸化物粒子を含有することを特徴とする。
【００１１】
本発明の炭酸ガス分離装置は、炭酸ガス導入口および生成ガス排出口を有する反応容器と、前記反応容器に収納され、リチウムシリケートおよび棒状のチタン含有酸化物粒子を含有する炭酸ガス吸収材とを具備することを特徴とする。
【発明の効果】
【００１２】
本発明によれば、繰り返し使用した後でも炭酸ガス吸収材の二酸化炭素の高吸収能・高放出能を維持することが可能になる。
【発明を実施するための最良の形態】
【００１３】
以下、本発明の実施形態を説明する。
【００１４】
本実施形態の炭酸ガス吸収材は、リチウムシリケートを主成分としており、チタン含有酸化物粒子が添加されている。
【００１５】
リチウムシリケートは、二酸化炭素を吸収する主材料であって、例えばリチウムオルトシリケートを使用すればよい。
【００１６】
リチウムオルトシリケート（Ｌｉ4ＳｉＯ4）は、室温〜約７００℃の温度域で式（１）に示す反応によって二酸化炭素を吸収してリチウムメタシリケート（Ｌｉ2ＳｉＯ3）とＬｉ2ＣＯ3を生成する。また、二酸化炭素を吸収した後の炭酸ガス吸収材（Ｌｉ2ＳｉＯ3およびＬｉ2ＣＯ3）を約７００℃以上の温度域に加熱すると式（２）に示す反応によって二酸化炭素を放出するとともに、リチウムオルトシリケートが再生される。なお、二酸化炭素の吸収温度と放出温度の境界は、反応雰囲気の炭酸ガス濃度によって多少変化する。
【００１７】
吸収：Li4SiO4＋CO2→Li2SiO3＋Li2CO3    (1)
放出：Li2SiO3＋Li2CO3→Li4SiO4＋CO2    (2)
また、二酸化炭素の吸収反応をさらに進めると、式（１）で示されるリチウムオメタシリケートは、式（３）に示すような反応によってさらに二酸化炭素を吸収することが可能である。またこの反応も式（４）に示すように可逆的なものであり、吸収反応、放出反応をそれぞれ二段の反応にすることも可能であるが、二酸化炭素の吸収速度、放出速度を高めるためには、式（１）、式（２）の可逆反応のみを繰り返し行なうことが望ましい。
【００１８】
吸収：Li2SiO3＋CO2→Li2CO3＋SiO2      (3)
放出：Li2CO3＋SiO2→Li2SiO3＋CO2      (4)
また、リチウムシリケート以外のリチウム複合酸化物でも、可逆的に二酸化炭素の吸収・放出を行なうことが可能であるが、リチウムシリケートに比べて二酸化炭素の吸収・放出速度が遅くなってしまう。
【００１９】
次に、リチウムオルトシリケートの製造方法を説明する。
【００２０】
リチウムオルトシリケートは、式（４）、（２）からも分かるとおり、炭酸リチウムとに酸化珪素とを反応させることで得られ、その混合比（Ｌｉ2ＣＯ3：ＳｉＯ2）はモル比で２：１であるが、炭酸リチウムを過剰に含有させても構わない。これらの混合粉末を６００℃〜１２００℃程度で反応させることで、リチウムオルトシリケート粒子を得ることができる。
【００２１】
このようにして得られるリチウムシリケートは、一次粒子の平均粒径が１〜５μｍ程度の粉末状であり、このままでもガス吸収能を有しているが、粉末状態では炭酸ガス吸収材としての取扱性が悪く、また、粉末状態では充填率が高くなりすぎ圧力損失が大きく、二酸化炭素を流通させることが困難になる。そのため、粒径３ｍｍ〜２ｃｍ程度の成形体とし圧損を低減するとともに、多孔質体とすることで炭酸ガスとの接触面積を大きくすることが好ましい。
【００２２】
次に、添加成分であるチタン含有酸化物について説明する。
【００２３】
本実施形態におけるチタン含有酸化物は、その形状が棒状であり、前述したリチウムシリケートからなる成形体中に分散される。
【００２４】
棒状のチタン含有酸化物を成形体中に分散させることで、リチウムシリケートの一次粒子の肥大化を防ぎ、さらに成形体の機械的な強度を高めることができる。
【００２５】
すなわち、リチウムシリケートは、式（１）、（２）の反応を高温下で行なうために焼結が進むなどの理由で粒子径が増大し、その結果二酸化炭素との反応速度が低下する傾向があるが、棒状のチタン含有酸化物をリチウムシリケート中に分散させることで粒子径の増大を低減させ、ひいては二酸化炭素の吸収・放出を繰返すことによる炭酸ガス吸収・放出能の低減を抑制することができる。
【００２６】
また、成形体は、使用方法によっては大きな温度変化が加わる上に、二酸化炭素含有ガスのガス流下で使用するため、表面の粉化やくずれが生じる。その結果、長期間の使用の間にその形状が維持できなくなり、当初の性能が得られなくなる恐れがあるが、リチウムシリケートからなる成形体中に、棒状のチタン含有酸化物を分散させることで、成形体の強度が高まり、成形体の形状変化を抑制することが可能になる。
【００２７】
本実施形態におけるチタン含有酸化物は、例えばチタン酸カリウム、（Ｋ2Ｏ・６ＴｉＯ2、Ｋ2Ｏ・８ＴｉＯ2など）酸化チタン、リチウムチタネートなどが挙げられる。
【００２８】
チタン含有酸化物は、酸化チタン成分を含有しているため、二酸化炭素雰囲気中、高温環境下におかれた場合に、式（１）で示す炭酸リチウムと反応して、その一部がリチウム−チタン複合酸化物を形成する可能性もあるが、このリチウム−チタン複合酸化物に変化してもその機械的な強度は強く、棒状の形態を維持することができるために、成形体中のリチウムシリケート粒子の肥大化防止能、成形体の強度を維持することが可能となる。
【００２９】
棒状のチタン含有酸化物の形状としては、直径に対する長さの比率が５〜１００倍程度その長さがリチウムシリケートの平均粒径の３〜５０倍程度であれば前述したような効果を十分に得ることが可能である。
【００３０】
チタン含有酸化物の量は、リチウムシリケートとの総量に対して５ｗｔ％以上とすることが好ましい。５ｗｔ％よりも少ないと、前述した効果を十分に得られなくなる可能性がある。また、４０ｗｔ％以下とすることが好ましい。５０ｗｔ％を越えると、リチウムシリケートの割合が少なくなり、二酸化炭素を十分に吸収することができなくなる恐れがある。
【００３１】
また、リチウムシリケートや、チタン含有酸化物に加えて、炭酸ガス吸収材中にアルカリ炭酸塩を含有させることも可能である。アルカリ炭酸塩としては、例えば炭酸カリウムや炭酸ナトリウム、あるいはアルカリ炭酸塩同士の共晶塩等が挙げられる。アルカリ炭酸塩を加えることで、二酸化炭素吸収時に生成される炭酸リチウムが液化しやすくなり、二酸化炭素の吸収速度が速まる。
【００３２】
アルカリ炭酸塩の添加量は、リチウムシリケートとの総量に対して４０モル％以下とすることが好ましい。添加量が４０モル％を超えると炭酸ガス吸収反応の促進効果は飽和し、逆に、炭酸ガス吸収材中のリチウムシリケート成分の割合が少なくなるため、二酸化炭素の吸収量が低下してしまう。
【００３３】
アルカリ炭酸塩は、リチウムシリケート粒子の原料中に添加しても良いし、リチウムシリケート粒子を作製した後に添加してもよい。
【００３４】
次に、リチウムシリケートとチタン含有酸化物粒子とを含有する成形体について説明する。
【００３５】
成形体の形状は、顆粒、円柱状体、円盤状体などが挙げられる。そのサイズ（平均粒径）は５０μｍ以上であることが望ましい。５０μｍよりも小さいと二酸化炭素含有ガスを流す時の圧損が大きくなる。また５ｍｍ以上の場合には多孔質体や、ハニカム形状にするなどして、二酸化炭素含有ガスとの接触面積を大きくすることが好ましい。
【００３６】
また、造粒や押出しなどで成形することが可能であり、このとき、各粒子同士を結合させるために、バインダ材料を用いることもできる。
【００３７】
バインダ材料としては、無機質材料、有機質材料のどちらを使用してもよく、例えば、無機質材料としては粘度、鉱物、石灰乳などが、有機質材料としては澱粉、メチルセルロース、ポリビニルアルコール、パラフィンなどが挙げられる。また、バインダ材料は適当な溶媒に溶かした溶液の状態で添加することができる。溶媒は水あるいは有機溶媒を使用することができる。バインダ材料の添加量としては、リチウムシリケートに対して０．１〜２０ｗｔ％の範囲にすることが望ましい。０．１ｗｔ％よりも少ないと、粒子同士を十分に結合することができない可能性があり、２０ｗｔ％を越えると、リチウムシリケートの割合が少なくなり、二酸化炭素の吸収量が低下する。
【００３８】
次に、二酸化炭素吸収・放出の操作方法について図面を用いて説明する。
【００３９】
図１は本発明の炭酸ガス分離装置の一例を示す概略断面図である。
【００４０】
第１、第２の吸収筒１1、１2は、内管２1、２2と外管３1、３2とからなる二重構造になっている。ここでは、反応容器である内管２1、２2の外周に外管３1、３2が配置・形成されており内管２1、２2に熱を供給する手段として働く様になっている。例えばペレット状の炭酸ガス吸収材４1、４2は、第１、第２の吸収筒１1、１2の内管２1、２2内にそれぞれ充填されている。炭酸ガス含有ガス供給管５から分岐された第１、第２の炭酸ガス含有ガス供給分岐管６1、６2は、第１、第２の吸収筒１1、１2の内管２1、２2の上部にそれぞれ連結されている。第１、第２のバルブ７1、７2は、第１、第２のガス供給分岐管６1、６2にそれぞれ介在する様になっている。
【００４１】
炭酸ガス回収用ガス供給管８から分岐された第１、第２のガス供給分岐管９1、９2は、各吸収筒１1、１2の内管２1、２2の上部にそれぞれ連結されている。第３、第４のバルブ７3、７4、は第２のガス供給分岐管９1、９2にそれぞれ介在するようになっている。
【００４２】
第１、第２のガス排出分岐管１０1、１０2は、前記吸収筒１1、１2の内管２1、２2の下部にそれぞれ連結され、かつこれらの分岐管１０1、１０2の他端は処理ガス排出管１１に連結されている。第５バルブ７5は、前記排出管１１に介装されている。第１、第２の回収ガス排出分岐管１２1、１２2は、前記吸収筒１1、１2の内管２1、２2の下部にそれぞれ連結され、かつこれらの分岐管１２1、１２2の他端は回収ガス排出管１３に連結されている。第６バルブ７6は、前記回収ガス排出管１３に介在するようになっている。
【００４３】
燃料ガスを燃焼する燃焼器１４は、第１吸収筒１1に隣接して配置されている。一端が燃焼器１４に連結された燃焼ガス供給管１５から分岐された第１、第２の燃焼ガス供給分岐管１６1、１６2は、前記吸収筒１1、１2の外管３1、３2の下部側面にそれぞれ連結されている。第７、第８のバルブ７7、７8は、第１、第２の燃焼ガス供給分岐管１６1、１６2にそれぞれ介在している。第１、第２の排気管１７1、１７2は、内管２1、２2と外管３1、３2で形成される環状空間と連通するように第１、第２の吸収筒１1、１2の上部にそれぞれ連結されている。燃焼器１４に燃料ガスを導入すると、ここで燃焼された燃焼ガスは、燃焼ガス供給管１５および第１、第２の供給分岐管１６1、１６2を通して吸収筒１1、１2の環状空間にそれぞれ供給され、これら空間を流通して第１、第２の排気管１７1、１７2から排気される。燃焼ガスが前記空間を流通する間に内管２1、２2内に充填されたリチウムシリケート４1、４2が加熱される。
【００４４】
吸収筒１1、１2の内管２1、２2に流通するガスの時間当たりの流通モル数は、リチウムシリケート４1、４2の充填モル数に対して４倍以上、５０倍以下に設定している。ガスの時間当たりの流通モル数が５０倍を超えると、吸収筒１1、１2の容積利用率の観点から炭酸ガス吸収を効率よく行なうことが困難になる。一方、ガスの時間当たりの流通モル数を４倍未満にすると、吸収反応に伴う発熱量が大きくなりすぎ、通過ガスの温度上昇のため吸収反応自体が阻害される恐れがある。吸収筒容積の利用効率と速やかな吸収反応の進行という両者の観点から前記ガスの時間当たりの流通モル数は、８倍以上、３０倍以下にすることが望ましい。
【００４５】
リチウムシリケート４1、４2が収納された２つの吸収筒１1、１2の内管２１、２2において、次の手順( １- １) 、( １- ２) で前記( １) 式、( ２) 式の反応を交互に行なわせて炭酸ガスの吸収、回収を連続して実施する。
【００４６】
( １- １) 第１吸収筒１1での炭酸ガス吸収操作
まず、第１の吸収筒１1の内管２1に連結された第１の分岐管６1に介装された第１バルブ７1および処理ガス排出管１１に改装された第５バルブ７5をそれぞれ開き、これ以外のバルブ７2、７3、７4、７6、７7、７8を閉じる。炭酸ガス含有ガス供給管５から炭酸ガス含有ガスを前記第１の分岐管６1を通して前記第１吸収筒１1の内管２1に供給する。この時、前記吸収筒１1、１2の内管２1、２2に流通するガスの時間当たりの流通モル数は、前述したように前記リチウムシリケートの充填モル数に対して４倍以上、５０倍以下に設定しているため、ガス中の炭酸ガスはリチウムシリケート４1と前記( １) 式にしたがって速やかに吸収・保持される。炭酸ガス濃度が低減されたガスは、第１のガス分岐管１０1および処理ガス排出管１１を通して排出される。
【００４７】
第２吸収筒１2での炭酸ガス吸収も同様な操作により行なわれる。
【００４８】
( １- ２) 第２吸収筒１2からの炭酸ガス回収操作前記( １- １) で説明した第１の吸収筒１1での炭酸ガス吸収操作を行なっている間に、第２の吸収筒１2に連結された第２の分岐管９2に介装された第４バルブ７4、回収ガス排出管１３に介装された第６バルブ７6および第２燃焼ガス供給分岐管１６2に介装された第８バルブ７8をそれぞれ開く。この後、燃焼器１４から燃焼ガスを燃焼ガス供給管１５および第２燃焼ガス供給分岐管１６2を通して内管２2と外管３2で形成される環状空間に燃焼ガスを流通することにより第２吸収筒１2の内管２2内に充填したリチウムシリケート４2を８００℃以上に加熱するとともに、回収用ガス供給管８から所望の回収用ガスを第２の分岐管９2を通して前記第２吸収筒１2の内管２2に供給する。この時、リチウムシリケート４2に既に吸収された炭酸ガスは前記( ２) 式にしたがって速やかに放出され、高濃度の炭酸ガスを含むガスは、第２回収ガス排出分岐管１２2および前記回収ガス排出管１３を通して回収される。
【００４９】
第１吸収筒１1からの炭酸ガス回収も同様な操作により行われる。このような操作を繰返すことによって連続的な炭酸ガスの分離を実現することができる。
【００５０】
前記内管２1、２2、外管３1、３2、炭酸ガス含有ガス供給分岐管６1、６2、回収用ガス供給分岐管９1、９2、ガス排出分岐管１０1、１０2および回収ガス排出分岐管１２1、１２2は特にその材料等に左右されることなく、例えば緻密質アルミナ、ニッケル、鉄からなる金属類などが使用できる。また、反応容器内で生成される炭酸ガスを効率よく分離するためには外管の容量を大きくすることが望ましい。さらに燃料ガスとリチウムシリケート４1、４2との接触時間を長く保つことを考慮すれば、ガス流通方向に向け長い管状の形態が望ましい。
【００５１】
また、原料ガスの反応温度によって必要に応じ、反応容器内部の温度を所定の温度に設定するようにヒーターなどの温度制御を反応容器内部あるいは外部に設定することもできる。以上説明したように本発明によれば、構造が簡素化された低コストで、連続的な炭酸ガスの分離・回収が可能な炭酸ガス分離装置を提供できる。
【実施例１】
【００５２】
以下、本発明の実施例を説明する。
【００５３】
（実施例１）
炭酸ガス吸収材（粉末）の製造；
リチウムオルトシリケートの原料として、平均粒径１０μｍの二酸化珪素粉末、平均粒径１μｍの炭酸リチウム粉末を、また助剤として平均粒径１μｍの炭酸カリウム粉末を、二酸化珪素：炭酸リチウム：炭酸カリウム＝１：２：０．１（モル比）となる量準備した。
【００５４】
さらに、前述した原料との総量に対して１０ｗｔ％の棒状のチタン酸カリウム粉末を準備した。このチタン酸カリウム粉末の平均径は２μｍであり、平均長さは４０μｍであった。
【００５５】
これらの粉末をボールミルにより粉砕しながら混合して原料混合粉を得た。
【００５６】
得られた混合粉を箱型電気炉にて大気中９００℃で８時間熱処理し、リチウムオルトシリケートを主体とし、チタン酸カリウムを含有する混合粉末（炭酸ガス吸収材）を合成した。混合粉末中のリチウムオルトシリケートの平均粒径は２μｍであり、棒状のチタン酸カリウムは、平均径は２μｍであり、平均長さは２０μｍであった。
【００５７】
炭酸ガス吸収材の特性評価；
この粉末状の炭酸ガス吸収材の炭酸ガス吸収・放出繰返し性能を以下のようにして評価した。
【００５８】
まず、前述したようにして得られた炭酸ガス吸収材５０ｇをアルミナ製のこう鉢に収納し、このこう鉢を電気炉に入れた。電気炉内に二酸化炭素含有ガス（二酸化炭素含有率２０ｖｏｌ％の空気）を流して６００℃で１時間保持して二酸化炭素の吸収を行った。その結果、炭酸ガス吸収材の重量６２ｇであり、は２４ｗｔ％増加した。すなわち、１２ｇの二酸化炭素を吸収した。
【００５９】
その後、電気炉を８５０℃で１時間加熱し、二酸化炭素を放出させて炭酸ガス吸収材を再生した。このように、炭酸ガスの吸収（電気炉温度を６００℃に１時間保持）、放出（電気炉温度を８５０℃に保持）を１００回繰返し、その重量変化を測定したところ、１００回目の吸収を行った後の炭酸ガス吸収材の重量は６１．４ｇであり、１１．４ｇの二酸化炭素を吸収したことが分かった。すなわち、１００回繰返した後の炭酸ガス吸収能力は、初期に比べて約９５％の能力が維持されていることが分かった。
【００６０】
（実施例２）
炭酸ガス吸収材（成形体）の製造；
実施例１と同様にして、リチウムオルトシリケートを主体としチタン酸カリウムを含有する混合粉末を合成した。この混合粉末５０ｇを内径５ｍｍの金型内に充填し、加圧成形することにより気孔率４０％の成形体（炭酸ガス吸収材）を作製した。
【００６１】
炭酸ガス吸収材の特性評価；
この成形された炭酸ガス吸収材の炭酸ガス吸収・放出繰り返し性能を実施例１と同様に評価した。
【００６２】
初期特性としては１１ｇの二酸化炭素の吸収能を有しており、１００回目には９．９ｇの二酸化炭素の吸収能を有していた。すなわち、１００回繰返した後の炭酸ガス吸収能は、初期に比べて約９０％の能力が維持されていることが分かった。
【００６３】
（比較例）
炭酸ガス吸収材（粉末）の製造；
実施例１と同様に、リチウムオルトシリケートの原料として、平均粒径１０μｍの二酸化珪素粉末、平均粒径１μｍの炭酸リチウム粉末を、また助剤として平均粒径１μｍの炭酸カリウム粉末を、二酸化珪素：炭酸リチウム：炭酸カリウム＝１：２：０．１（モル比）となる量準備した。
【００６４】
これらの粉末（チタン酸カリウムを含有しない）をボールミルにより粉砕しながら混合して原料混合粉を得た。
【００６５】
得られた混合粉を箱型電気炉にて大気中９００℃で８時間熱処理し、リチウムオルトシリケートをのみからなる粉末を合成した。混合粉末中のリチウムオルトシリケートの平均粒径は２μｍであった。
【００６６】
このリチウムオルトシリケート粉末５０ｇを内径５ｍｍの金型に充填し、加圧成形することにより気孔率４０％の成形体（炭酸ガス吸収材）を作製した。
【００６７】
炭酸ガス吸収材の特性評価；
この成形された炭酸ガス吸収材の炭酸ガス吸収・放出繰り返し性能を実施例１と同様に評価した。
【００６８】
初期特性としては１１ｇの二酸化炭素の吸収能を有しており、１００回目には５．５ｇの二酸化炭素の吸収能を有していた。すなわち、１００回繰返した後の炭酸ガス吸収能は、初期に比べて約５０％の能力に低下していることが分かった。
【図面の簡単な説明】
【００６９】
【図１】本発明の炭酸ガス分離装置の一例を示す概略断面図である。
【符号の説明】
【００７０】
１・・・吸収筒
２・・・内管
３・・・外管
４・・・炭酸ガス吸収材
５・・・炭酸ガス含有ガス供給管
６・・・炭酸ガス含有ガス供給分岐管
７・・・バルブ
８・・・炭酸ガス回収用ガス供給管
９・・・ガス供給分岐管
１０・・・ガス排出分岐管
１１・・・処理ガス排出管
１２・・・回収ガス排出分岐管
１３・・・回収ガス排出管
１４・・・燃焼器
１５・・・燃焼ガス供給管１５
１６・・・燃焼ガス供給分岐管
１７・・・排気管
【図１】
2006255560.tif 000002